(57)【要約】【課題】負極薄膜作成時に負極活物質をスラリー中に均一に分散させ、且つ負極活物質と集電体との高い結着性を誘起し、且つ可撓性に優れる負極薄膜を作成可能なリチウムイオン二次電池負極用バインダー組成物を提供する。  【解決手段】ＯＨ基を持つ水溶性高分子に、カルボキシル基を有するアニオン性単量体が必須として含まれる水溶性単量体（混合物）をグラフト（共）重合させることで得られるリチウムイオン二次電池負極用バインダー組成物によって解決できる。 【選択図】    なし【特許請求の範囲】
【請求項１】
ＯＨ基を持つ水溶性高分子に、カルボキシル基を有するアニオン性単量体が必須として含まれる水溶性単量体（混合物）をグラフト（共）重合させることで得られるリチウムイオン二次電池負極用バインダー組成物。
【請求項２】
前記ＯＨ基を持つ水溶性高分子と、カルボキシル基を有するアニオン性単量体が必須として含まれる水溶性単量体（混合物）の質量比が、５：９５〜９５：５であることを特徴とする請求項１のリチウムイオン二次電池負極用バインダー組成物。
【請求項３】
グラフト（共）重合させる前記カルボキシル基を有するアニオン性単量体と、前記カルボキシル基を有するアニオン性単量体と共重合する非イオン性水溶性単量体とのモル比が、１００：０〜５１：４９であることを特徴とする請求項１のリチウムイオン二次電池負極用バインダー組成物。
【請求項４】
前記ＯＨ基を持つ水溶性高分子が、ポリビニルアルコールであることを特徴とする請求項１あるいは２に記載のリチウムイオン二次電池負極用バインダー組成物。
【請求項５】
前記ＯＨ基を持つ水溶性高分子が、ヒドロキシエチルセルロースであることを特徴とする請求項１あるいは２に記載のリチウムイオン二次電池負極用バインダー組成物。
【請求項６】
前記カルボキシル基を有するアニオン性単量体が、アクリル酸およびイタコン酸から選択される一種以上であることを特徴とする請求項１〜３のいずれかに記載のリチウムイオン二次電池負極用バインダー組成物。
【発明の詳細な説明】
【技術分野】
【０００１】
本発明は、負極薄膜作成時に負極活物質をスラリー中に均一に分散させ、負極活物質と集電体との高い結着性を誘起し、且つ可撓性の優れた負極薄膜を提供可能なリチウムイオン二次電池負極用バインダー組成物に関するものである。
【背景技術】
【０００２】
近年、電子機器の小型化、ポータブル化が進み、その電源としてエネルギー密度の高い電池の開発が強く要望されており、特に二次電池の開発が精力的に行われている。従来の二次電池としては、鉛蓄電他、ニッケル−カドミウム電池等が挙げられるが、高エネルギー密度の電池という点ではまだ不十分である。そこで、これらの電池に替わるものとして、近年、エネルギー密度を大幅に向上できるリチウムイオン二次電池が開発され、急速に普及してきた。
【０００３】
リチウムイオン二次電池は、銅箔等の集電体上にリチウムイオンを吸蔵・放出できる負極活物質をバインダーと共に薄膜化したものを負極としている。これらの負極活物質に用いるものとしては、天然黒鉛、人造黒鉛、ハードカーボン等の炭素材料やシリコンなどが挙げられる。これらの負極活物質とバインダーを溶媒と共に混練し、負極活物質を分散させてスラリーとする。このスラリーをドクターブレード法等によって集電体上に塗布し乾燥して薄膜化することにより、リチウムイオン二次電池の負極を形成する。
【０００４】
リチウムイオン二次電池負極用バインダーとして最も広範に用いられているのが、ポリフッ化ビニリデン（ＰＶＤＦ）に代表されるフッ素系樹脂である。
【０００５】
フッ素系樹脂をバインダーとして用いた場合、可撓性を有する負極薄膜を作成可能な一方で、集電体と負極活物質の結着性が劣るため、電池製造工程時に負極活物質の一部又は全部が集電体から剥離・脱落する恐れがある。また、電池の充放電が行われる際、負極活物質内ではリチウムイオンの挿入・放出が繰り返され、それに伴い負極活物質の膨張・収縮が起こる。その場合も、集電体から負極活物質の剥離・脱落の問題が起こりうる。
【０００６】
フッ素系樹脂以外のバインダーとしてスチレン−ブタジエンラバー（ＳＢＲ）を使用する場合があるが、スラリー中での負極活物質の安定性が著しく劣り、活物質の沈降が起こりやすい。この為、セルロース系増粘剤や界面活性剤などの添加が必要となるが、セルロース系増粘剤は乾燥過程の熱でそれ自身が分解し、水分が発生してしまう問題がある。
【０００７】
その他にも、高い結着性と分散性を示すバインダーを求めて、ポリアクリル酸を使用する提案もなされている（特許文献１、特許文献２）。ポリアクリル酸をバインダーとして使用すると優れた電池特性を示すが、それ自体が剛直な性質を持っている為、ロールプレス機で圧縮成型する過程や電池を捲回する過程において電極が剥離してしまう問題がある。
【特許文献１】特開平１１−３５４１２５号公報
【特許文献２】特開２０００−３４８７３０号公報
【発明の開示】
【発明が解決しようとする課題】
【０００８】
本発明の課題は、負極薄膜作成時に負極活物質をスラリー中に均一に分散させ、且つ負極活物質と集電体との高い結着性を誘起し、且つ可撓性に優れる負極薄膜を作成可能なリチウムイオン二次電池負極用バインダー組成物を提供することにある。
【課題を解決するための手段】
【０００９】
上記課題の解決は、ＯＨ基を持つ水溶性高分子に、カルボキシル基を有するアニオン性単量体を主成分とする水溶性単量体をグラフト（共）重合させ、製造したバインダー組成物を用いることにより達成できることを見出し、本発明に到達した。
【発明の効果】
【００１０】
ＯＨ基を持つ水溶性高分子に、カルボキシル基を有するアニオン性単量体を主成分とする水溶性単量体をグラフト（共）重合させ、製造したバインダー組成物は、負極作成時の負極活物質、バインダー、溶媒を混錬しスラリーを作成する過程において、負極活物質を均一に分散させることができる。さらに、負極活物質と集電体を強固に結着させるため、剥離・脱落し難い負極薄膜を得ることができる。加えて、本発明品を用いて作成した負極薄膜は、優れた可撓性を示すことが特徴である。
【発明を実施するための最良の形態】
【００１１】
以下、本発明をさらに記述する。
【００１２】
本発明の電池負極用バインダー組成物は、ＯＨ基を持つ水溶性高分子に、カルボキシル基を有するアニオン性単量体が必須として含まれる水溶性単量体（混合物）をグラフト（共）重合させることで得られる。
【００１３】
本発明で用いるＯＨ基を持つ水溶性高分子のうち、合成高分子としては、ポリビニルアルコール、ポリエチレングリコール、ポリヒドロキシエチルメタアクリレート等を用いることができるが、特にポリビニルアルコールが好ましい。
【００１４】
本発明で用いるＯＨ基を持つ水溶性高分子のうち、多糖類、及び多糖類誘導体としては、セルロース、澱粉類、グアーガム、ローカストビーンガム、キサンタンガム、キトサン、カラギーナン、ジュランガム、プルラン、マンナン、フェヌグリーク、セリシン、カルボキシメチルセルロース、メチルセルロース、エチルセルロース、イソプロピルセルロース、ヒドロキシエチルセルロース、ヒドロキシプロピルセルロース、ヒドロキシプロピルメチルセルロース、シアノエチルセルロース、エチル−ヒドロキシエチルセルロース、ヒドロキシエチルグアーガム、ヒドロキシプロピルグアーガム等が挙げられるが、特にヒドロキシエチルセルロースが好ましい。
【００１５】
ＯＨ基を持つ水溶性高分子の分子量は、５千〜５０万が好ましい。５０万以上になると、反応溶液が粘調になり過ぎ重合反応が効率よく進行しない。また、５千以下になると、得られるバインダー組成物の分子量が低下する。そのため、より好ましくは７千〜３０万である。
【００１６】
ＯＨ基を持つ水溶性高分子とカルボキシル基を有するアニオン性単量体を必須として含む水溶性単量体（混合物）との質量比は、５：９５〜９５：５が好ましく、この範囲外では本発明品の特徴が発揮されない。また、より好ましくは２０：８０〜８０：２０である。
【００１７】
カルボキシル基を有するアニオン性単量体の例としては、（メタ）アクリル酸、マレイン酸、無水マレイン酸、イタコン酸、フマル酸、クロトン酸等が挙げられ、特にアクリル酸とイタコン酸が好ましい。これらのアニオン性単量体のうち、一種、もしくは複数種用いてもよい。これらは、未中和、部分中和、全中和のいずれの中和状態を用いることもできる。
【００１８】
本発明のリチウムイオン二次電池負極用バインダー組成物は、グラフト（共）重合させる場合、カルボキシル基を有するアニオン性単量体の他、非イオン性単量体を共重合することができる。そのような非イオン性単量体の例としては、（メタ）アクリルアミド、ジメチルアクリルアミド、ジエチルアクリルアミド、イソプロピルアクリルアミド、ヒドロキシエチルアクリルアミド、ビニルピロリドン、ビニルホルムアミド、ビニルアセトアミド等が挙げられ、重合反応の容易さからアクリルアミドが最も好ましい。これらの水溶性単量体のうち、一種もしくは複数種用いてもよい。
【００１９】
アニオン性単量体と、それと共重合する水溶性単量体とのモル比は、１００：０〜５１：４９の範囲である。しかしながら、本発明のバインダー組成物中にアニオン性単量体由来のカルボキシル基が少なすぎると、集電体に対する負極活物質の結着性が低下する。そのため、１００：０〜７０：３０が好ましい。さらにより好ましくは１００：０〜９０：１０である。
【００２０】
グラフト（共）重合反応は、水媒体中にて溶解状態で行うが、反応に必要ならば水媒体中に少量のアルコール等水溶性有機溶媒を混在させることも可能である。反応濃度としては、ＯＨ基を持つ水溶性高分子とカルボキシル基を有するアニオン性単量体を主成分とする水溶性単量体の合計の濃度として１０重量％〜５０重量％であるが、好ましくは１０重量％〜３０重量％である。反応時の温度は、ＯＨ基を持つ水溶性高分子が反応溶媒に充分に溶解する温度が必要で、使用するＯＨ基を持つ水溶性高分子によって異なるが、通常３０〜１００℃の範囲で行う。
【００２１】
重合開始はラジカル重合開始剤を使用する。これら開始剤は、アゾ系、レドックス系、過酸化物系いずれでも重合することが可能である。水溶性アゾ系開始剤の例としては、２、２’−アゾビス（２−メチルプロピオンアミジン）二塩化水素化物、２、２’−アゾビス〔２−（２−イミダゾリン−２−イル）プロパン〕二塩化水素化物、４、４’−アゾビス（４−シアノ吉草酸）などが挙げられる。またレドックス系の例としては、過硫酸アンモニウムと亜硫酸ナトリウム、亜硫酸水素ナトリウム、トリメチルアミン、テトラメチルエチレンジアミンなどとの組み合わせがあげられる。さらに過酸化物の例としては、過硫酸アンモニウムあるいはカリウム、過酸化水素などを挙げることができる。効率的にグラフト（共）重合をさせるにはアゾ系が好ましい。
【００２２】
本発明は、溶解したＯＨ基を持つ水溶性高分子に、カルボキシル基を有するアニオン性単量体を必須として含む水溶性単量体（混合物）をグラフト（共）重合させる。その際、複数の水溶性単量体を一括して仕込み、重合開始剤を添加して重合させても良いが、水溶性単量体の一部あるいは全量を重合開始剤の添加後、少量ずつ連続的あるいは逐次的に添加しても良い。
【００２３】
グラフト（共）重合体の重量平均分子量は、５千〜３００万が好ましい。３００万以上になると、負極作成時の負極活物質、バインダー、溶媒を混錬する過程において、スラリーが粘調になり過ぎ扱い難くなる。また５千以下では粘性が出ず、負極薄膜を作成し難い。そのため、さらに好ましくは１万〜１００万である。分子量を調整するために重合時に必要に応じた連鎖移動剤を加えることもできる。
【００２４】
本発明のグラフト（共）重合体を用いて負極薄膜を作成するには、負極活物質、バインダー、溶媒を混錬しスラリーを作成する過程、次いで得られたスラリーを集電体上に塗布し乾燥する過程が必要となる。このとき用いる負極活物質の具体例としては、ハードカーボン、フッ化カーボン、グラファイト、天然黒鉛、メソフェーズカーボンマイクロビーズ（ＭＣＭＢ）、ポリアクリロニトリル（ＰＡＮ）系炭素繊維、ピッチ系炭素繊維などの炭素質材料；ポリアセンなどの導電性高分子；Ｌｉ３Ｎなどのチッ化リチウム化合物；リチウム金属、リチウム合金などのリチウム系金属；ＳｉＢ４、ＳｉＢ６、Ｍｇ２
Ｓｉ、Ｍｇ２ Ｓｎ、Ｎｉ２ Ｓｉ、ＴｉＳｉ２、ＭｏＳｉ２、ＣｏＳｉ２、ＮｉＳｉ２、ＣａＳｉ２
、ＣｒＳｉ２、Ｃｕ５ Ｓｉ、ＦｅＳｉ２、ＭｎＳｉ２、ＮｂＳｉ２、ＴａＳｉ２、ＶＳｉ２、ＷＳｉ２、ＺｎＳｉ２、ＳｉＣ、Ｓｉ３
Ｎ４、Ｓｉ２ Ｎ２ Ｏ、ＳｉＯａ（０＜ａ≦２）、ＳｎＯｂ （０＜ｂ≦２）、ＳｎＳｉＯ３、ＬｉＳｉＯあるいはＬｉＳｎＯなどのケイ素またはスズの化合物、及びケイ素またはスズの単体；ＴｉＳ２、ＬｉＴｉＳ２などの金属化合物；Ｎｂ２Ｏ、ＦｅＯ、Ｆｅ２Ｏ、Ｆｅ３Ｏ４、ＣｏＯ、Ｃｏ２Ｏ３、Ｃｏ３Ｏ４などの金属酸化物；ＡｘＭｙＮｚＯ２（但
し、ＡはＬｉ、ＰおよびＢから選択された少なくとも一種、ＭはＣｏ、ＮｉおよびＭｎから選択された少なくとも一種、ＮはＡｌおよびＳｎから選択された少なくとも一種、Ｏは酸素原子を表わし、ｘ、ｙ、ｚは、それぞれ１．１０≧ｘ≧０．０５、４．００≧ｙ≧０．８５、２．００≧ｚ≧０の範囲の数である）で表わされる複合金属酸化物またはその他の金属酸化物；などが例示される。
【００２５】
電極作製時に使用する溶媒は、常圧での沸点が８０℃以上であるものが好ましく、より好ましくは１００℃以上である。沸点が低過ぎると、本発明のスラリーを電極製造に用いるときに集電体への塗布が困難なことがあり、また、スラリーを集電体に塗布した後の乾燥工程でポリマー粒子が移動して電極表面に集中する現象が発生し、電極の強度が低下する、あるいは結着力が低下するなどの問題が生じやすい。ただし、電極作製時の乾燥工程では、集電体を劣化させない条件以下に溶媒分子を除去する必要があることから、沸点は３００℃以下であることが好ましい。溶媒の具体例としては、水、もしくはメチルエチルケトン、メチルイソブチルケトン、シクロペンタノン、シクロヘキサノン、シクロヘプタノン等のケトン類；ジメチルホルムアミド、Ｎ−メチル−２−ピロリドンなどの鎖状または環状のアミド類；ブチルアルコール、アミルアルコール、ヘキシルアルコール等のアルコール類；乳酸メチル、乳酸エチル、乳酸ブチル、酢酸ブチル、安息香酸メチル等のエステル類；等、各種の極性液状物質が挙げられる。取り扱いの容易さ、安全性等を考慮し、特に水が好ましい。
【００２６】
集電体は、ある程度の強度があり、導電率が高い材料により構成されていることが好ましく、例えば、銅（Ｃｕ）、ステンレス、ニッケル、チタン（Ｔｉ）、タングステン（Ｗ）、モリブデン（Ｍｏ）およびアルミニウムからなる群のうちの少なくとも１種を含むことが好ましい。特に好ましくは銅である。形状も特に制限されないが、通常、厚さ０．００１〜０．５ｍｍ程度のシート状のものである。
【００２７】
スラリーの集電体への塗布方法は特に制限されない。例えば、ドクターブレード法、ディップ法、リバースロール法、ダイレクトロール法、グラビア法、エクストルージョン法、浸漬方、ハケ塗りなどによって塗布される。塗布する量も特に制限されないが、溶媒を乾燥等の方法によって除去した後に形成される活物質層の厚さが０．００５〜５ｍｍ、好ましくは０．０１〜２ｍｍになる量が一般的である。乾燥方法も特に制限されず、例えば温風、熱風、低湿風による乾燥、真空乾燥、（遠）赤外線や電子線などの照射による乾燥が挙げられる。乾燥条件は、応力集中によって活物質層に亀裂が入る、あるいは活物質層が集電体から剥離する問題が生じない程度の速度範囲の中で、できるだけ早く溶媒が除去できるように調整する。更に、乾燥後の集電体をプレスすることにより負極活物質の密度を高めてもよい。プレス方法は、金型プレスやロールプレスなどの方法が挙げられる。
【００２８】
（実施例）
以下、合成例・実施例によって本発明をさらに詳しく説明するが、本発明はその要旨を超えない限り、以下の合成例・実施例に制約されるものではない。
【００２９】
（合成例1）
攪拌機、還流冷却管、単量体滴下口、および窒素導入管を備えた４つ口５００ｍｌセパラブルフラスコに脱イオン水１５０．８７ｇ、６０％アクリル酸水溶液７．０ｇ、ギ酸ナトリウム０．４０ｇを加え、均一な混合溶液とした。攪拌しながらポリビニルアルコール（重合度３００）２０．００ｇを加え、窒素導入管より窒素を導入し、恒温水槽により７０℃に内部温度を調整した。窒素導入３０分後、１０％２、２’−アゾビス（２−メチルプロピオンアミジン）二塩化水素化物１．００ｇを添加し重合を開始させた。一方で、ギ酸ナトリウム０．４０ｇに６０％アクリル酸水溶液２６．３３ｇを加え、混合液を調整した。この混合液を、反応開始直後から５時間かけて系内に滴下しながら重合を行った。５時間後再度１０％２、２’−アゾビス（２−メチルプロピオンアミジン）二塩化水素化物１．００ｇを添加し、さらに１７時間重合を継続し反応を終了した。ＧＰＣ-ＭＡＬＳにて分子量測定を行ったところ、重量平均分子量３０万を示した。これをグラフト共重合体１とする。
【００３０】
（合成例２）
攪拌機、還流冷却管、単量体滴下口、および窒素導入管を備えた４つ口５００ｍｌセパラブルフラスコに脱イオン水１５０．８７ｇ、５０％アクリルアミド水溶液２．０ｇ、イタコン酸１９．００ｇ、ギ酸ナトリウム０．８０ｇを加え、均一な混合溶液とした。攪拌しながらヒドロキシエチルセルロース２０．００ｇを加え、窒素導入管より窒素を導入し、恒温水槽により７０℃に内部温度を調整した。窒素導入３０分後、１０％過硫酸アンモニウム水溶液１．００ｇを添加し重合を開始させた。５時間後再度１０％過硫酸アンモニウム水溶液１．００ｇを添加し、さらに１７時間重合を継続し反応を終了した。ＧＰＣ-ＭＡＬＳにて分子量測定を行ったところ、重量平均分子量１０万を示した。これをグラフト共重合体２とする。
【００３１】
実施例及び比較例中の評価条件は以下の通りである。
（１）スラリーの混合性
バインダーと負極活物質に溶媒を添加したとき、均一に混合できたものをＡ、少し不均一な部分があったものをＢ、ほぼ不均一になったものをＣと評価した。
（２）スラリーの保存安定性
作製した負極電極用スラリー状態のまま密封して室温下で３日間保存し、スラリーの状態に変化がみられなかったものをＡ、一部変化がみられたものをＢ、大部分が変化したものをＣと評価した。
（３）スラリーの集電体への塗布性
作製した負極電極用スラリーを、ドクターブレードを用いて厚さ２００μｍになるように銅箔上に塗布した。このとき、均一に塗布できたものをＡ、均一に塗布するのに数回の操作が必要だったものをＢ、均一に塗布できなかったものをＣと評価した。
（４）乾燥後の負極電極の表面状態
作製した負極電極用スラリーを、ドクターブレードを用いて厚さ２００μｍになるように銅箔上に塗布し、溶媒に水を使用したものは８０℃、溶媒にＮ−メチル−２−ビロリドンを使用したものは１２０℃で1時間乾燥させた。乾燥後の負極電極表面が、均一であるものをＡ、一部不均一な部分があるものをＢ、大部分が不均一となったものをＣと評価した。
（５）折り曲げ試験
長さ８０ｍｍ、幅２０ｍｍの負極電極片を２０枚作製し、負極電極片の活物質層を外側にして、直径１５ｍｍのガラス棒を芯にして電極面が接するまで折り曲げた。その後、同じ折り曲げ部分を、負極電極片が内側になるようにして同様に折り曲げた。この操作を３回繰り返した後に、活物質層にヒビが生じたもの、もしくは活物質が集電体から剥離したものの負極電極片の枚数を数えた。ヒビや剥離した枚数が一枚もないものをＡ、５枚以下のものをＢ、それ以外のものをＣと評価した。
（６）負極活物質と集電体の結着性試験
作製した負極電極の表面にセロハンテープを一定の大きさで貼り付け、一定の速度で剥がしたときに、銅箔から剥がれた負極活物質の様子を観察した。銅箔上に結着している負極活物質がほとんど剥がれなかったものをＡ、部分的に剥がれてしまったものをＢ、銅箔部分からほとんど剥がれてしまったものをＣと評価した。
【実施例１】
【００３２】
上記グラフト共重合体１（濃度２０wt％）をバインダーとして２５重量部、天然黒鉛(ＬＦ−１８Ａ)を負極活物質として９５重量部の割合で混合し、更に水を加えてスラリー中の全固形分が２５％になるまで水を加えて十分攪拌し、負極電極用スラリーを得た。得られたスラリーを銅箔上にドクターブレード法によって均一に塗布し、８０℃に調整した乾燥機で１時間乾燥した。さらに真空乾燥機にて１００℃減圧乾燥をした後、ロールプレスによって圧縮し、活物質層の厚さ１００μｍの負極電極を得た。各種評価結果を表１に示す。
【実施例２】
【００３３】
上記グラフト共重合体２（濃度２０wt％）をバインダーとして２５重量部、天然黒鉛(ＬＦ−１８Ａ)を負極活物質として９５重量部の割合で混合し、更に水を加えてスラリー中の全固形分が２５％になるまで水を加えて十分攪拌し、負極電極用スラリーを得た。得られたスラリーを銅箔上にドクターブレード法によって均一に塗布し、８０℃に調整した乾燥機で１時間乾燥した。さらに真空乾燥機にて１００℃減圧乾燥をした後、ロールプレスによって圧縮し、活物質層の厚さ１００μｍの負極電極を得た。各種評価結果を表１に示す。
【００３４】
（比較例１）
バインダーとしてＰＶＤＦ（ＫＦ−１１００）を５重量部、天然黒鉛(ＬＦ−１８Ａ)を９５重量部の割合で混合し、更に水を加えてスラリー中の全固形分が３０％になるまでＮ−メチル−２−ピロリドン（ＮＭＰ）を加えて十分攪拌し、負極電極用スラリーを得た。得られたスラリーを銅箔上にドクターブレード法によって均一に塗布し、１２０℃に調整した乾燥機で１時間乾燥した。さらに真空乾燥機にて１５０℃減圧乾燥をした後、ロールプレスによって圧縮し、活物質層の厚さ１００μｍの負極電極を得た。各種評価結果を表１に示す。
【００３５】
（比較例２）
バインダーとしてポリビニルアルコール（重合度＝３００）を５重量部、天然黒鉛(ＬＦ−１８Ａ)を９５重量部の割合で混合し、更に水を加えてスラリー中の全固形分が２５％になるまで水を加えて十分攪拌し、負極電極用スラリーを得た。得られたスラリーを銅箔上にドクターブレード法によって均一に塗布し、８０℃に調整した乾燥機で１時間乾燥した。さらに真空乾燥機にて１００℃減圧乾燥をした後、ロールプレスによって圧縮し、活物質層の厚さ１００μｍの負極電極を得た。各種評価結果を表１に示す。
【００３６】
（比較例３）
バインダーとしてポリアクリル酸（和光純薬工業製、重量平均分子量１，０００，０００）を使用した以外は比較例２と同様にして負極電極を得た。各種評価結果を表１に示す。
【００３７】
（表１）
2010177060.tif 000002
【００３８】
これらの結果から、ＯＨ基を持つ水溶性高分子に、カルボキシル基を有するアニオン性単量体を主成分とする水溶性単量体をグラフト（共）重合させることで得られる電池負極用バインダー組成物（合成例１・２）は、負極薄膜作成時に負極活物質をスラリー中に均一に分散させ、負極活物質と集電体との高い結着性を誘起し、且つ可撓性の優れた負極薄膜を提供可能な電池負極用バインダー組成物であることがわかった。